СПОСОБ ПОЛУЧЕНИЯ ПОРИСТОГО КЕРАМИЧЕСКОГО МАТЕРИАЛА С ВЫСОКОЙ СТОЙКОСТЬЮ К ВОЗДЕЙСТВИЮ ТЕМПЕРАТУРЫ И ДАВЛЕНИЯ В АГРЕССИВНЫХ КИСЛОТНЫХ И ЩЕЛОЧНЫХ СРЕДАХ
METHOD OF PRODUCING POROUS CERAMIC MATERIAL WITH HIGH RESISTANCE TO TEMPERATURE AND PRESSURE IN AGGRESSIVE ACIDIC AND ALKALINE MEDIA

Область техники, к которой относится изобретение
Изобретение относится к технологии пористых керамических материалов и может быть использовано в приборостроении и технологии изготовления конденсаторов переменной емкости, в том числе чувствительных элементов влажности газов.
Уровень техники
2
3
Известен способ получения пористой алюмооксидной керамики [1], для изготовления изделий, эксплуатируемых в качестве высокотемпературной теплоизоляции (или теплозащиты), термостойкого огнеприпаса, носителей катализаторов, фильтров для очистки жидких и газовых сред. Пористую алюмооксидную керамику в известном способе получали смешиванием алюминиевой пудры марки ПАП, взятой в количестве 30-70 об. %, алюмооксидного порошка, состоящего из пористых сферолитов, и водного раствора ПВС (2-7 мас. % на сухой остаток вещества). Предварительно алюминиевую пудру нагревали до 360-370°С и выдерживали 3-5 ч, а порошок оксида алюминия термообрабатывали при 1320-1370°С в течение 1-3 ч. Из высушенной шихты при 50-500 МПа прессовали сырец, из которого выжигали ПВС при 340-355°С в течение 1-5 ч, после чего проводили его термообработку на воздухе, нагревая со скоростью 20-25°С/мин до 500-550°С с выдержкой 5-15 мин, затем продолжали нагрев со скоростью 20-30°С/мин до 700-750°С с последующей выдержкой 10-30 мин и спекали на воздухе при 1450-1500°С в течение 0,5-1,0 ч. Фазовый состав керамики представлен α-AlO, общая пористость 42-52%, открытая пористость - 38-50%, прочность при изгибе - 10-50 МПа, коэффициент теплопроводности на воздухе при 1000°С-1,8-2,3 Вт/м⋅К. В
Недостатком известного способа, при высокой термостойкости и механической прочности, низкая доля открытой пористости, составляющая 38-50%. Так же в известном решении неизвестна стойкость материала к агрессивным кислым и щелочным средам.
Раскрытие сущности изобретения
Технология изготовления пористой керамики заключается в следующем:
- керамический порошок смешивается с порошком алюминия и пластификатором;
- из смеси формуются, прессуются и обжигаются заготовки;
- из заготовок вымывается модифицирующий порошок.
В качестве керамического порошка может быть применен Т-150М, Ф-58, ТЛ/0. Для применения в агрессивных кислых и щелочных средах изделие следует изготавливать из Т-15 ОМ, обладающего наибольшей устойчивостью к воздействию кислот, для менее активных сред применимы Ф-58, ТЛ/0 и другие керамические порошки. В таблице 1 приведены результаты испытания изделий из указанных керамических порошков в концентрированный соляной кислоте в ультразвуковой ванне в течение 4 часов при температуре раствора 60°С.
Для изготовления пористой керамики шихту готовили путем смешивания сухих керамических порошков с алюминиевой пудрой марки ПАП, взятой в количестве 30-75 об. % и ПВС в количестве 2-7% в пересчете на сухую массу смеси порошков. Шихту формуют и прессуют при давлениях от 50 до 70 МПа.
Формованные образцы отжигаются в агрессивной кислородной среде при температуре 1395°С в течение 48 часов. После чего производится вымывание в кислоте в ультразвуковой ванной в течение 40 минут, и нейтрализация щелочным раствором соды.
По результатам испытания в газовом поромере наибольшая открытая пористость образцов составляет 74%. Данные исследований других образцов приведены в таблице 2.
Для контроля механических свойств изделий проводилось испытание образцов на поромере (для испытаний бурового керна) под давлением 24 МПа.
Капиллярный эффект материала (относительно воды) проверен методом насыщения / обеднения испытываемых образцов влагой в камере влаги с последующим взвешиванием.
Задача, на решение которой направлено данное изобретение заключается в создании способа получения пористой керамики, обладающей стабильными капиллярными свойствами (для воды, содержащейся в газах и жидкостях), сочетающей в себе достаточно высокие показатели пористости материала, стойкости к агрессивным и кислым и щелочным средам, а также прочности при воздействии высоких значений давления (равномерно-распределенное давление при воздействии, например, в газовой среде) до 24 МПа.
Осуществление изобретения
Техническим результатом изобретения является создание керамики с капиллярами по всему внутреннему объему изделия, увеличение доли открытой пористости материала, обеспечение стойкости к агрессивным кислотным и щелочным средам, пригодной к эксплуатации в диапазоне от -100 до 650°С и абсолютным давлением от 0 до 24 МПа в газовой и жидкостной среде (при воздействии по всей площади изделия), а также снижение температуры спекания до 1395°С.
Технический результат достигается путем:
- приготовления шихты путем циклонного смешивания сухой алюминиевой пудры, состоящей из частиц сферической формы, с сухими керамическими порошками в объемном соотношении от 30 до 75% алюминиевой пудры по отношению к керамическому порошку;
- добавление в смесь водного раствора поливинилового спирта ПВС 2-7 мас. % на сухой остаток вещества и перемешивание;
- прессование из шихты заготовки при давлениях от 50 до 70 МПа с последующим спекание в воздушной среде при температуре 1395°С в течение 48 часов;
- вымывание алюминиевой пудры из спеченной заготовки в 24% соляной кислоте под воздействие ультразвука в течение 40 минут.
Для получения шихты в заявленном способе в качестве исходного сырья использовали два основных порошковых компонента: алюминиевую пудру марки ПАП-2 (ГОСТ 5494-95) и керамический порошок марок Т-150М, Ф-58, ТЛ/0. Для вымывания алюминиевой пудры из заготовки применяется ультразвуковая ванная и 24% соляная кислота.
Так же в ходе испытаний в качестве порообразователей применялись древесные мелкодисперсные опилки. Результаты испытаний в поромере приведены в таблице.
Таблица 3
В связи с низкой пористостью относительно образцов выполненных с примесью алюминия, и низкой механической прочностью древесные опилки не применяются.
В процессе сухого циклонного смешивания наноразмерная пылевидная фракция алюминиевой пудры заполняет поровое пространство между частицами керамического порошка.
В ходе спекания частицы алюминия переходят в жидкую фазу и связываются друг с другом. При вымывании частиц алюминия кислотой образуется сквозная пористость - капилляры.
Таким образом, техническая задача данного изобретения выполнена - достигнуто увеличение доли открытой пористости материала, образующей капиляры, и его стойкость к воздействию кислот и щелочей, при достаточно высокой прочности по воздействующему давлению.
Список источников:
1. Ситников А.И. Способ получения пористой алюмооксидной керамики. RU 2610482, С04В 35/111, опубл. 13.02.2017 г.